(57)【特許請求の範囲】
【請求項１】
下記式（１）で示されるカチオン性グリシジルポリマー
【化１】
0006512555.tif 000015
式（１）において、
ｎは５０〜７，０００であり、
Ｘは、下記式（２）〜（４）のいずれかで示されるカチオン又はこれらの混合物であり、
【化２】
0006512555.tif 000016
式（２）〜（４）において、
波線はＹに結合されていることを示し、
Ｒ１及びＲ２はＣ１〜Ｃ１２アルキル基であり、
Ｙは、Ｃ２〜Ｃ１０のアルキレン基、式：−（ＣａＨ２ａＯ）ｂ−（ａは２〜４の整数、ｂは２〜１０の整数）で示されるポリオキシアルキレン基、及び式：−［（ＣＨ２）ｃＯ（Ｃ２Ｈ４Ｏ）ｄ（ＣＨ２）ｅ］−（ｃ及びｅは１〜１０の整数、ｄは１〜１０の整数）で示されるポリエーテル基からなる群より選ばれる少なくとも１種の２価の基であり、
Ａは、Ｘの対アニオンである。
【請求項２】
式（１）においてＡが、ＳＣＮ−、Ｃｌ−、Ｂｒ−、Ｉ−、ＢＦ４−、ＰＦ６−、ＡｓＦ６−、ＳｂＦ６−、ＣＨ３ＣＯＯ−、（ＦＳＯ２）２Ｎ−、（ＣＦ3ＳＯ２）２Ｎ−、(Ｃ２Ｆ５ＳＯ２)２Ｎ−、(ＣＦ３ＳＯ２)３Ｃ−、(Ｃ２Ｆ５ＳＯ２)３Ｃ−、ＣＦ３ＳＯ３−、ＣＦ３ＣＯＯ−、ＡｌＣｌ４−、ＣｌＯ４−、ＮＯ２−、及びＮＯ３−からなる群より選ばれる少なくとも１種のアニオンである、請求項１記載のカチオン性グリシジルポリマー。
【請求項３】
Ｘが式（２）で示され、Ｒ１がＣ１〜８アルキル基である、請求項１記載のカチオン性グリシジルポリマー。
【請求項４】
Ｘが式（３）で示され、Ｒ２がＣ１〜８アルキル基である、請求項１記載のカチオン性グリシジルポリマー。
【請求項５】
Ｘが式（４）で示される、請求項１記載のカチオン性グリシジルポリマー。
【請求項６】
Ｙが、Ｃ２〜Ｃ６のアルキレン基、式：−（ＣａＨ２ａＯ）ｂ−（ａは２又は３、ｂは２〜４の整数）で示されるポリオキシアルキレン基、及び式：−［（ＣＨ２）ｃＯ（Ｃ２Ｈ４Ｏ）ｄ（ＣＨ２）ｅ］−（ｃ及びｅは１〜６の整数、ｄは１〜４の整数）で示されるポリエーテル基からなる群より選ばれる少なくとも１種の連結基である、請求項１〜５のいずれか１項記載のカチオン性グリシジルポリマー。
【請求項７】
請求項１〜６のいずれか１項記載のカチオン性グリシジルポリマーと、リチウム塩を含む、電解質組成物。
【発明の詳細な説明】
【技術分野】
【０００１】
本発明はカチオン性グリシジルポリマーに関し、詳細には主鎖がポリグリシジル構造であり、側鎖にイオン液体を構成するカチオン性基を備え、高いイオン伝導度を示すカチオン性グリシジルポリマーに関する。
【背景技術】
【０００２】
イオン液体は、イミダゾリウム等のカチオンとＢＦ４−等のアニオンから成り、広い温度範囲で液体として存在する。該イオン液体は、イオン伝導性であるのみならず、不揮発性、難燃性、熱安定性、低粘性等の特徴を備えるため、種々の応用が検討されている。
【０００３】
該イオン液体に、ポリマーの機械的強度及び加工性を付与して固体電解質として応用することを目的として、ポリマー化することが検討されている。例えば、ビニル基、（メタ）アクリロイル基等の重合性不飽和基を有するイミダゾリウム塩等を重合させたイオン液体ポリマーが報告されている（特許文献１〜３）。
【先行技術文献】
【特許文献】
【０００４】
【特許文献１】特開２００７−２８０９１２号公報
【特許文献２】特開２０１０−１６０９５２号公報
【特許文献３】特開２０１４−１１４３９８号公報
【発明の概要】
【発明が解決しようとする課題】
【０００５】
しかし、これらの特許文献において実際に合成されているのは、専らメタクリル系ポリマーである。ポリマー電解質としては、これらのメタクリル系ポリマーよりも、ポリエチレンオキサイド系ポリマーの方が、陽イオンとの相溶性がよく、ガラス転移点が低く主鎖の運動性が高く、より高いイオン伝導性を示すことが知られている（K. Karuppasamy, et al. Materials Science Forum, 2015, 807, 41-63）。
【０００６】
そこで、本発明は主鎖がポリエチレンオキサイドと同様のポリグリシジル構造を備え、イオン伝導度が高いポリマー、特にカチオン性ポリマーを提供することを目的とする。
【課題を解決するための手段】
【０００７】
即ち、本発明は、下記式（１）で示されるカチオン性グリシジルポリマーである。
【化１】
0006512555.tif 000002
式（１）において、
ｎは５０〜７，０００であり、
Ｘは、下記式（２）〜（４）のいずれかで示されるカチオン又はこれらの混合物であり、
【化２】
0006512555.tif 000003
式（２）〜（４）において、
波線はＹに結合されていることを示し、
Ｒ１及びＲ２はＣ１〜Ｃ１２アルキル基であり、
Ｙは、Ｃ２〜Ｃ１０のアルキレン基、式：−（ＣａＨ２ａＯ）ｂ−（ａは２〜４の整数、ｂは２〜１０の整数）で示されるポリオキシアルキレン基、及び式：−［（ＣＨ２）ｃＯ（Ｃ２Ｈ４Ｏ）ｄ（ＣＨ２）ｅ］−（ｃ及びｅは１〜１０の整数、ｄは１〜１０の整数）で示されるポリエーテル基からなる群より選ばれる少なくとも１種の２価の基であり、
Ａは、Ｘの対アニオンである。
【発明の効果】
【０００８】
上記本発明のカチオン性グリシジルポリマーは、イオン伝導度が高く、耐熱性に優れる。このように主鎖がポリグリシジル構造であるポリマーについては、特許文献２にグリシジルモノマーを用いて合成する旨の記載がある。しかし、実際には合成されていない。これは、グリシジルモノマーの開環重合は、僅かな水分や不純物によって重合反応が停止されるため、モノマーの脱水及び精製が必須であるところ、側鎖にイオン性部位を有するモノマーは吸湿性が高く、蒸留により精製できないため、重合できないか、重合できたとしても重合度を高くすることができないためであると考えられる。
【０００９】
これに対して、本発明ではイオン液体を構成するカチオン性部位をアルキニル化合物へと誘導し、下記式で示されるグリシジルアジドポリマーと反応させることによって、分子量が十分高い（たとえば重合度５０以上）グリシジルポリマーを高い収率で得る。グリシジルアジドポリマーとアルキン化合物を銅触媒の存在下で反応させる手法については、本発明者らの出願により既に報告されている（WO2014／024322）。しかし同報告において使用されているアルキン化合物は全て中性化合物であり、得られるグリシジルポリマーも中性である。これに対して、イオン性化合物の反応においては、中性化合物の反応では起こり得ない種々の問題がある。第１は、中性ポリマーの側鎖にイオン性部位を導入すると、ポリマーの極性が大きく変わり、溶媒への溶解性が低下するという問題である。該溶解性の低下により反応途中でポリマーが凝集及び沈殿し、アルキン化合物との反応が止まらないようにしなければならない。第２は、生成されたポリマーからの銅触媒の除去である。ポリマーがカチオン性であるので、上記報告で使用されている陽イオン交換樹脂による除去法は使用できない。該報告には、キレート剤の使用も記載されているが、キレート剤水溶液中にポリマーを含む反応液をそのまま投入しても、銅触媒を取り込んだままポリマーが沈殿してしまう。生成されたポリマーに銅イオンが残留すると、酸化・還元反応を引き起こすので、イオン伝導体としては致命的となる。本発明は、これらの問題点を解決して、イオン伝導度が高く、耐熱性に優れたカチオン性グリシジルポリマーを提供するものである。
【図面の簡単な説明】
【００１０】
【図１】図１は、実施例において調製した化合物１の１Ｈ−ＮＭＲスペクトル（上段）及び１３Ｃ−ＮＭＲスペクトル（下段）である。
【図２】図２は、化合物２の１Ｈ−ＮＭＲ（上段）及び１３Ｃ−ＮＭＲ（下段）スペクトルである。
【図３】図３は、化合物３の１Ｈ−ＮＭＲ（上段）及び１３Ｃ−ＮＭＲ（下段）スペクトルである。
【図４】図４は、化合物５の１Ｈ−ＮＭＲ（上段）及び１３Ｃ−ＮＭＲ（下段）スペクトルである。
【図５】図５は、化合物６の１Ｈ−ＮＭＲ（上段）及び１３Ｃ−ＮＭＲ（下段）スペクトルである。
【図６】図６は、化合物７の１Ｈ−ＮＭＲ（上段）及び１３Ｃ−ＮＭＲ（下段）スペクトルである。
【図７】図７は、実施例１において調製したカチオン性グリシジルポリマー１の１Ｈ−ＮＭＲ（上段）、及び１３Ｃ−ＮＭＲ（下段）スペクトルである。
【図８】図８は、実施例２において調製したカチオン性グリシジルポリマー２の１Ｈ−ＮＭＲ（上段）、及び１３Ｃ−ＮＭＲ（下段）スペクトルである。
【図９】図９は、実施例３において調製したカチオン性グリシジルポリマー３の１Ｈ−ＮＭＲ（上段）、及び１３Ｃ−ＮＭＲ（下段）スペクトルである。
【図１０】図１０は、実施例４において調製したカチオン性グリシジルポリマー４の１Ｈ−ＮＭＲ（上段）、及び１３Ｃ−ＮＭＲ（下段）スペクトルである。
【図１１】図１１は、実施例５において調製したカチオン性グリシジルポリマー５の１Ｈ−ＮＭＲ（上段）、及び１３Ｃ−ＮＭＲ（下段）スペクトルである。
【図１２】図１２は、実施例６において調製したカチオン性グリシジルポリマー６の１Ｈ−ＮＭＲ（上段）、及び１３Ｃ−ＮＭＲ（下段）スペクトルである。
【図１３】図１３（ａ）〜（ｇ）は、原料のグリシジルアジドポリマーと実施例１〜６のカチオン性グリシジルポリマーのＩＲスペクトルである。
【図１４】図１４は、分子量測定のために調製した中性ポリマーのゲルろ過クロマトグラフィー（ＧＰＣ）クロマトグラムである。
【図１５】図１５は、実施例１〜６のカチオン性グリシジルポリマーの示差走査熱量測定（ＤＳＣ）曲線である。
【図１６】図１６は、実施例１〜６のカチオン性グリシジルポリマーの熱天秤（ＴＧ）曲線である。
【図１７】図１７は、実施例１〜３のカチオン性グリシジルポリマーの無加湿、２０℃条件下でのインピーダンススペクトルのナイキスト線図である。
【図１８】図１８は、実施例４〜６のカチオン性グリシジルポリマーの無加湿、２０℃条件下でのインピーダンススペクトルのナイキスト線図である。
【図１９】図１９は、実施例１〜３のカチオン性グリシジルポリマーの無加湿、１２０℃条件下でのインピーダンススペクトルのナイキスト線図である。
【図２０】図２０は、実施例４〜６のカチオン性グリシジルポリマーの無加湿、１２０℃条件下でのインピーダンススペクトルのナイキスト線図である。
【発明を実施するための形態】
【００１１】
本発明のカチオン性グリシジルポリマーは下記式（１）で示される繰返し単位からなる。得られるポリマーの分子量が高いため、カチオン性グリシジルポリマーの両末端の構造は特定するのが困難であるが、水酸基であると考えられる。
【化３】
0006512555.tif 000004
式（１）において、重合度ｎは５０〜７，０００である。Ｘ及び／又はＡが複数種含まれ、繰返し単位が複数種ある場合には、それらの合計が上記範囲である。但し、上記範囲は、概算推定値であるに過ぎず、また、合成が可能でありさえすれば、上記範囲には限定されない。カチオン性ポリマーはＧＰＣカラムに吸着してしまうので、その分子量を正確に測定することはほぼ不可能である。上記範囲は、電荷を持たないグリシジルアジドポリマーのベンジル誘導体を合成し、該ポリマーの分子量を、ゲル濾過クロマトグラフィー（ＧＰＣ）によりポリスチレン標準試料に対して換算した値から求めたものである。測定法の詳細については実施例で示す。
【００１２】
Ｘは、下記式（２）〜（４）のいずれかで示されるカチオン又はこれらの混合物である。
【化４】
0006512555.tif 000005
式（２）〜（４）において、末端の波線は連結基Ｙに結合されていることを示す。
【００１３】
式（２）はイミダゾリウム系カチオンである。Ｒ１はＣ１〜Ｃ１２アルキル基であり、例えば、メチル基、エチル基、ブチル基、イソブチル基、ｔ−ブチル基、ヘキシル基、オクチル基、ドデシル基が挙げられ、これらのうちＣ１〜８アルキル基が好ましい。
【００１４】
該イミダゾリウム系カチオンの好ましい例として、１−メチルイミダゾリウム、１−エチルイミダゾリウム、１−プロピルイミダゾリウム、１−オクチルイミダゾリウムが挙げられる。
【００１５】
上述のとおり、該カチオン性ポリマーの合成には種々の困難性がある。しかしながら、上記置換基に限定されず、置換された上記アルキル基についても、合成可能であると考えられる。該置換されたアルキル基としては、例えばベンジル基、フェニルプロピル基等のアラールキル基、ヒドロキシメチル基、ヒドロキシエチル基等のヒドロキシアルキル基、及びエトキシエチル基、ブトキシエチル基等が挙げられる。さらに、Ｒ１以外の置換基、例えばＣ１〜Ｃ４のアルキル基、があるもの、例えば１，２−ジメチルイミダゾリウムについても合成可能であると考えられる。
【００１６】
式（３）はピロリジニウム系カチオンである。Ｒ２はＲ１と同様、Ｃ１〜Ｃ１２アルキル基であり、その例及び好ましいものについても上述のとおりである。該ピロリジニウム系カチオンの好ましい例として、１−メチルピロリジニウム、１−プロピルイミダゾリウム、１−ブチルピロリジニウムが挙げられる。
【００１７】
式（４）はピリジニウム系カチオンである。置換基を有するもの、例えばｐ−メチルピリジニウム、ｍ−メチルピリジニウム、ｐ−ヒドロキシメチルピリジニウムも合成可能であると考えられる。
【００１８】
上記カチオンに加えて、ピペリジニウム系カチオン、例えば１−メチルピペリジニウム、１−プロピルピペリジニウム、１−ブチルピペリジニウム、モルホリニウム系カチオン、例えば１−メチルモルホリニウム、１−エチルモルホリニウムも合成可能であると考えられる。
【００１９】
Ａは、上記カチオンの対アニオンであり、上記カチオンとイオン性液体を形成できるものであれば任意のものであってよい。好ましくは、ＳＣＮ−、Ｃｌ−、Ｂｒ−、Ｉ−、ＢＦ４−、ＰＦ６−、ＡｓＦ６−、ＳｂＦ６−、ＣＨ３ＣＯＯ−、（ＦＳＯ２）２Ｎ−、（ＣＦ３ＳＯ２）２Ｎ−、（Ｃ２Ｆ５ＳＯ２）２Ｎ−、(ＣＦ３ＳＯ２)３Ｃ−、(Ｃ２Ｆ５ＳＯ２)３Ｃ−、ＣＦ３ＳＯ３−、ＣＦ３ＣＯＯ−、ＡｌＣｌ４−、ＣｌＯ４−、ＮＯ２−、ＮＯ３−よりなる群より選ばれる少なくとも一種であり、これらのうち（ＣＦ３ＳＯ２）２Ｎ−、及び（Ｃ２Ｆ５ＳＯ２）２Ｎ−がより好ましい。
【００２０】
Ｙは、トリアゾール環とカチオンＸとの連結基であり、カチオン性ポリマーとしての作用を阻害しなければ任意の基でよいが、好ましくはＣ２〜Ｃ１０のアルキレン基、式：−（ＣａＨ２ａＯ）ｂ−（ａは２〜４の整数、ｂは２〜１０の整数）で示されるポリオキシアルキレン基、及び式：−［（ＣＨ２）ｃＯ（Ｃ２Ｈ４Ｏ）ｄ（ＣＨ２）ｅ］−（ｃ及びｅは１〜５の整数、ｄは１〜１０の整数）で示されるポリエーテル基からなる群より選ばれる少なくとも１種の連結基である。
【００２１】
Ｃ２〜Ｃ１０のアルキレン基としては、エチレン基、プロピレン基、へキシレン基、オクチレン基、ノニレン基、イソノニレン基が例示され、好ましくはＣ２〜Ｃ６のアルキレン基である。
【００２２】
式：−（ＣａＨ２ａＯ）ｂ−で示されるポリオキシアルキレン基においてａは２〜４の整数、好ましくは２又は４であり、ｂは２〜１０の整数、好ましくは２〜４の整数である。
【００２３】
式：−［（ＣＨ２）ｃＯ（Ｃ２Ｈ４Ｏ）ｄ（ＣＨ２）ｅ］−で示されるポリエーテル基において、ｃ及びｅは１〜１０の整数、好ましくは１〜６の整数であり、ｄは１〜１０の整数、好ましくは１〜４の整数である。
【００２４】
本発明のグリシジルポリマーは、上記ｎで示される重合度を有するグリシジルアジドポリマーに、Ｃｕ（Ｉ）触媒、例えばＣｕ（ＣＨ３ＣＮ）４・ＰＦ６、ＣｕI、Ｃｕ（ＣＦ３ＳＯ３）・Ｃ６Ｈ６の存在下で、下記式（５）で示されるアルキン化合物を反応させることによって調製することができる。Ｃｕ（ＩＩ）触媒、例えばＣｕＳＯ４をアスコルビン酸ナトリウムにより反応溶液中で還元させてＣｕ（Ｉ）触媒とすることもできる。
ＡＸ−Ｙ−Ｃ≡Ｃ            （５）
ここで、Ｘ、Ａ及びＹについては上述したとおりである。
【００２５】
グリシジルアジドポリマーは、例えば、ＤＭＦ中でポリエピクロルヒドリンにナトリウムアジドを７０〜９０℃で反応させることによって調製することができる。該ポリマーを有機溶媒、例えばＮ，Ｎ’−ジメチルホルムアルデヒド（ＤＭＦ）、ジメチルスルホキサイド（ＤＭＳＯ）、テトラヒドロフラン（ＴＨＦ）に溶解して用いる。グリシジルアジドポリマーは爆発性物質であるため極度に加熱したり(100℃以上)、超音波処理したりしないよう注意する必要がある。
【００２６】
上記式（５）のアルキン化合物は、例えば、カチオンＸを構成する中性化合物、例えば１−メチルイミダゾールに、連結基Ｙの一の末端にアルキニル基を、他の末端にハロゲンを有するアルキンハライド化合物、例えば６−クロロ−１−ヘキシン、を反応させることで作ることができる。この時点ではアニオンＡを構成する塩はハロゲンイオンであるが、例えばリチウムビストリフロロメタンスルホニルイミド（Ｌｉ・Ｔｆ２Ｎ）と水中で混合することによってアニオンをＴｆ２Ｎへと交換することができる。
【００２７】
グリシジルアジドポリマーと、アルキン化合物とは、アルキニル基／グリシジルアジドポリマーのアジド基（当量比）が、１．１〜１．５になる量で、溶媒、例えばジメチルホルムアミド（ＤＭＦ）、中で反応させる。反応は、不活性ガス雰囲気下で、銅触媒の存在下で、室温〜５０℃で、１２〜３６時間撹拌して行う。反応終了後、反応液を貧溶媒、例えばジエチルエーテル等、中に滴下することによって、グリシジルポリマー生成物を沈殿物として得ることができる。
【００２８】
次いで、該沈殿物を良溶媒、例えばアセトン、に溶解して、エチレンジアミン四酢酸（ＥＤＴＡ）等のキレート剤を含む水溶液中に滴下することによって、銅触媒を捕捉させた後、Ｌｉ・Ｔｆ２Ｎを添加してアセトンを留去すると、グリシジルポリマー生成物が析出する。銅触媒を除去する工程を何回か行った後、水分を除去し、再沈等により精製すると、目的とするカチオン性グリシジルポリマーを銅触媒が完全に除去された状態で、７５〜１００％の収率で得ることができる。
【００２９】
上記銅触媒の完全除去は、沈殿物を溶解する上記良溶媒の選択がキーである。合成反応後のＤＭＦ溶液を、そのままキレート剤水溶液中に滴下しても、銅触媒がポリマーに取り込まれた状態で沈殿してしまい、除去することはできない。一方、上記良溶媒を使用すれば、ほぼ１００％銅触媒を除去できることが見出された。これは、該溶媒がキレート剤水溶液中に存在することによって、ポリマーが部分的に溶解し、銅イオンがポリマーから離れ易くしているものと考えられる。その使用量も、但し該溶媒の化学的特性にも依存して変わり得るが、やや多めであることが好ましい。このキレート剤水溶液での処理を行った後、減圧下で該溶媒を除き、対アニオンを加えることで、銅イオンを含まないカチオン性グリシジルポリマーを得ることができる。
【００３０】
上記のようにして得られるカチオン性グリシジルポリマーは、後述する実施例で示すように、２０℃で３．４×１０-６Ｓ／ｃｍ、１２０℃で１．１×１０-３Ｓ／ｃｍという高いイオン伝導度を示すだけでなく、ガラス転移温度が低く、且つ２５０℃〜３００℃の耐熱性を示す。該カチオン性ポリマーは、例えばリチウム塩と混合して、リチウム二次電池用の電解質とすることができる。該リチウム塩としては特に制限されず、例えばＬｉ・Ｆ，Ｌｉ・Ｃｌ，Ｌｉ・Ｂｒ，Ｌｉ・Ｉ，Ｌｉ・ＢＦ４，Ｌｉ・ＣｌＯ４，Ｌｉ・ＰＦ６，Ｌｉ・（ＦＳＯ２）２Ｎ−，Ｌｉ・（ＣＦ３ＳＯ２）２Ｎ，Ｌｉ・（Ｃ２Ｆ５ＳＯ２）２Ｎ，Ｌｉ・（ＣＦ３ＳＯ２）３Ｃ，Ｌｉ・（Ｃ２Ｆ５ＳＯ２）３Ｃが挙げられる。その他、エレクトロクロミック素子、色素増感太陽電池、アクチュエーター、キャパシター等の電解質、二酸化炭素吸着材としても有望である。
【００３１】
以下、本発明を実施例により説明するが、本発明はこれらに限定されるものではない。
【実施例】
【００３２】
＜出発物質の合成＞
［化合物１］
１−メチルイミダゾール１．２ｍＬ、６−クロロ−１−ヘキシン３．０ｍＬと臭化リチウム３．０ｇを乾燥アセトニトリル１０ｍＬに溶解した。反応溶液を窒素雰囲気下７０℃で７日間撹拌した。室温に戻した後、反応溶液に１５０ｍＬの蒸留水を入れ、分液漏斗を使って不純物をジクロロメタンで抽出した（５回）。水溶液層を回収し、エバポレーターを使ってジクロロメタンを完全に除去した。水溶液に１０ｍＬの蒸留水に溶かした１５ｇのリチウムビストリフロロメタンスルホニルイミド（以下「Ｌｉ・Ｔｆ２Ｎ」と表す）を滴下した。室温で１時間撹拌した後、分液漏斗を使って目的物をジクロロメタンで抽出した。溶液を硫化マグネシウムで乾燥した後に濾過し、溶媒をエバポレーターで除去した。減圧乾燥することで、下記式で示される液体の化合物１を９８％の収率で得た。化合物１の構造を、１Ｈ核磁気共鳴（１Ｈ−ＮＭＲ）及び１３Ｃ核磁気共鳴（１３Ｃ−ＮＭＲ）により確認した。溶媒は重ジメチルスルホキシドを用いた。１Ｈ−ＮＭＲ及び１３Ｃ−ＮＭＲスペクトルを図１に示す。
【化５】
0006512555.tif 000006
【００３３】
［化合物２の合成］
１−メチルイミダゾールに代えて、ピリジン１．２ｍＬを用いたことを除き、化合物１の合成と同様の手順により、下記式で示される液体の化合物２を９８％の収率で得た。図２に化合物２の１Ｈ−ＮＭＲ及び１３Ｃ−ＮＭＲスペクトルを示す。
【化６】
0006512555.tif 000007
【００３４】
［化合物３の合成］
１−メチルイミダゾールに代えて、１−メチルピロリジン１．８ｍＬを、６−クロロ−１−ヘキシンに代えて６−ヨード−１−ヘキシン４．０ｍＬを用いたことを除き、化合物１の合成と同様の手順により、下記式で示される液体の化合物３を９０％の収率で得た。図３に化合物３の１Ｈ−ＮＭＲ及び１３Ｃ−ＮＭＲスペクトルを示す。
【化７】
0006512555.tif 000008
【００３５】
［化合物４の合成］
下記式で示される化合物４を、J.Am.Chem.Soc.2013,135,9055-9077記載の方法により合成した。
【化８】
0006512555.tif 000009
【００３６】
［化合物５の合成］
１−メチルイミダゾール０．８０ｍＬと４．０ｇの化合物４を乾燥アセトニトリル（１０  ｍＬ）に溶解した。反応溶液を窒素雰囲気下７０℃で３日間撹拌した。室温に戻した後、反応溶液を丸底フラスコに入れた１５０ｍＬのジエチルエーテルに撹拌しながら滴下した。１時間後、目的物はフラスコの壁に付着していた。溶媒をデカンテーションにより除いた。目的物をジエチルエーテルで軽く洗った後、エバポレーターにより溶媒を完全に除去した。目的物を１００ｍＬの蒸留水に溶かした後、１０ｍＬの蒸留水に溶かした１５ｇのＬｉ・Ｔｆ２Ｎを滴下した。室温で１時間撹拌した後、分液漏斗を使って目的物をジクロロメタンで抽出した。溶液を硫化マグネシウムで乾燥した後に濾過し、溶媒をエバポレーターで除去した。減圧乾燥することで、下記式で示される液体の化合物５を９８％の収率で得た。図４に化合物５の１Ｈ−ＮＭＲ及び１３Ｃ−ＮＭＲスペクトルを示す。
【化９】
0006512555.tif 000010
【００３７】
［化合物６の合成］
１−メチルイミダゾールに代えてピリジン０．８０ｍＬを用いたことを除き、化合物５と同様の手順により、下記式で示される液体の化合物６を９８％の収率で得た。図５に化合物６の１Ｈ−ＮＭＲ及び１３Ｃ−ＮＭＲスペクトルを示す。
【化１０】
0006512555.tif 000011
【００３８】
［化合物７の合成］
１−メチルイミダゾールに代えて１−メチルピロリジン１．１ｍＬを用いたことを除き、化合物５と同様の手順により、下記式で示される液体の化合物７を８５％の収率で得た。図６に化合物７の１Ｈ−ＮＭＲ及び１３Ｃ−ＮＭＲスペクトルを示す。
【化１１】
0006512555.tif 000012
【００３９】
［グリシジルアジドポリマーの合成］
１００ｍLのＤＭＦ中で５．０ｇのポリエピクロルヒドリンに５．０ｇのアジ化ナトリウムを窒素雰囲気下、９０℃で２４時間反応させることによって調製した。反応溶液を１Lの蒸留水に加え、目的物を沈殿させた。水をデカンテーションにより除いた後、さらに５００ｍLの水中、５００ｍLのメタノール中(2回)でよく洗浄した。得られた固体を減圧乾燥することでグリシジルアジドポリマーを収率９８％で得た。
【００４０】
＜実施例１＞
［カチオン性グリシジルポリマー１の合成］
上記グリシジルアジドポリマー０．５０ｇを５０℃で撹拌しながら２５ｍＬの乾燥Ｎ，Ｎ’−ジメチルホルムアミドに溶解させた。アルゴンを１０分間溶液中に吹き込むことで溶液中の酸素を追い出した後、２．５ｇの化合物１と０．１０ｇの銅触媒（Ｃｕ（ＭｅＣＮ）４・ＰＦ６）を溶液に添加した。反応溶液をアルゴン雰囲気下で、５０℃で２４時間撹拌した。室温にもどした後、反応溶液を３００ｍＬのジエチルエーテルに撹拌しながら滴下することで目的物を沈殿させた。３０分撹拌した後、溶媒をデカンテーションにより除いた。目的物を４０ｍＬのアセトンに溶解した後、２００ｍＬの０．１モル／ＬのＥＤＴＡ・２Ｎａ水溶液に撹拌しながら滴下した。ＥＤＴＡが銅イオンを補足することで溶液が青く着色した。１０ｇのリチウムビストリフロロメタンスルホニルイミド（Ｌｉ・Ｔｆ２Ｎ）を加えた後、エバポレーターによりアセトンを留去した。目的物はフラスコの壁に付着し、溶液はデカンテーションにより除いた。銅イオンをＥＤＴＡにより除去する過程を、水溶液の着色が無くなるまで繰り返した。目的物を蒸留水で軽く洗った後、１００ｍＬのアセトンに溶解した。硫化マグネシウムを添加して乾燥した後に濾過し、溶媒をエバポレーターで１０ｍＬに濃縮した。溶液を１００ｍＬのジクロロメタンに撹拌しながら滴下した。３時間後、目的物はフラスコの壁に付着し、溶液はデカンテーションにより除いた。目的物をジクロロメタンで軽く洗った後アセトンに溶解し、エバポレーターにより溶媒を除去した。減圧乾燥することでカチオン性グリシジルポリマー１を８２％の収率で得た。該ポリマーの構造は１Ｈ−ＮＭＲ、１３Ｃ−ＮＭＲ及びＩＲにより確認した。ＮＭＲの溶媒は重ジメチルスルホキシドを用いた。図７にグリシジルポリマー電界質１の１Ｈ−ＮＭＲ、及び１３Ｃ−ＮＭＲスペクトルを、図１３（ｂ）に赤外（ＩＲ）スペクトルを示す。
【００４１】
＜実施例２＞
［カチオン性グリシジルポリマー２の合成］
化合物１に代えて、２．５ｇの化合物２を用いたことを除き、実施例１と同様の手順でカチオン性グリシジルポリマー２を７６％の収率で得た。図８に１Ｈ−ＮＭＲ、及び１３Ｃ−ＮＭＲスペクトルを、図１３（ｃ）にＩＲスペクトルを示す。
【００４２】
＜実施例３＞
［カチオン性グリシジルポリマー３の合成］
化合物１に代えて、２．５ｇの化合物３を用いたことを除き、実施例１と同様の手順によりカチオン性グリシジルポリマー３を７５％の収率で得た。図９に１Ｈ−ＮＭＲ、及び１３Ｃ−ＮＭＲスペクトルを、図１３（ｄ）にＩＲスペクトルを示す。
【００４３】
＜実施例４＞
［カチオン性グリシジルポリマー４の合成］
化合物１に代えて、３．４ｇの化合物５を用いたことを除き、実施例１と同様の手順によりカチオン性グリシジルポリマー４を９０％の収率で得た。図１０に１Ｈ−ＮＭＲ、及び１３Ｃ−ＮＭＲスペクトルを、図１３（ｅ）にＩＲスペクトルを示す。
【００４４】
＜実施例５＞
［カチオン性グリシジルポリマー５の合成］
化合物１に代えて、３．４ｇの化合物６を用いたことを除き、実施例１と同様の手順でカチオン性グリシジルポリマー５を８５％の収率で得た。図１１に１Ｈ−ＮＭＲ、及び１３Ｃ−ＮＭＲスペクトルを、図１３（ｆ）にＩＲスペクトルを示す。
【００４５】
＜実施例６＞
［カチオン性グリシジルポリマー６の合成］
化合物１に代えて、３．４ｇの化合物７を用いたことを除き、実施例１と同様の手順でカチオン性グリシジルポリマー６を７６％の収率で得た。図１２に１Ｈ−ＮＭＲ、及び１３Ｃ−ＮＭＲスペクトルを、図１３（ｇ）にＩＲスペクトルを示す。
【００４６】
＜カチオン性グリシジルポリマーの評価＞
［ＩＲ測定］
原料であるグリシジルアジドポリマーと、実施例で調製したカチオン性グリシジルポリマー１〜６のＩＲスペクトルを、FT-IRスペクトロメーター8400S（島津製作所)を用いて、試料をＫＢｒと混合しペレット状に成形したものを使って測定した。図１３に、グリシジルアジドポリマーとカチオン性グリシジルポリマー１〜６のＩＲスペクトルを並べて（ａ）〜（ｇ）に示す。同図において横軸は波数であり、縦軸は透過率である。グリシジルアジドポリマー（ａ）には２１００ｃｍ-１にアジド基由来の大きなピークが観測され
る。化合物１〜７のアルキン化合物との反応後のカチオン性グリシジルポリマー１〜６ではアジド基のピークが消失していることから、反応は１００％進行して全ての側鎖にイオン液体構成部位が導入されていることが分かる。
【００４７】
［ＧＰＣ測定］
カチオン性ポリマーはＧＰＣカラムに吸着してしまうので、その分子量を正確に測定することはほぼ不可能である。そこで、上記グリシジルアジドポリマーから、電荷を持たない下記式（６）で示される中性ポリマーを合成し、該ポリマーの分子量をゲル濾過クロマトグラフィー（ＧＰＣ）（カラム：Ｓｈｏｄｅｘ ＧＰＣ ＬＦ-８０４、溶媒：ジメチルホルムアミド、検出器：屈折率計、標準試料：ポリスチレン）により測定することでグリシジルアジドポリマーの重合度を求め、及びカチオン性グリシジルポリマーの重合度を推定した。図１４に該中性ポリマーのＧＰＣクロマトグラムを示す。同図において、横軸は溶出時間であり、縦軸は任意スケールの屈折率である。該中性ポリマーの数平均分子量（Ｍｎ）は１．６３×１０５、重量平均分子量（Ｍｗ）は３．１９×１０５、多分散度（Ｍｗ／Ｍｎ）は１．９６であった。ここから、上記グリシジルアジドポリマーと実施例１〜６で得られたカチオン性グリシジルポリマーの数平均重合度は７５７、重量平均重合度は１４８０であることが分かった。このように高い重合度は、カチオン性グリシジルモノマーのアニオン開環重合では実現困難である。
【化１２】
0006512555.tif 000013
（ｎは上述のとおり）
【００４８】
［ＤＳＣ測定］
カチオン性グリシジルポリマー１〜６の示差走査熱量測定（ＤＳＣ）（ＥＸＳＴＡＲ Ｘ−ＤＳＣ７０００示差走査熱量測定装置（日立ハイテクサイエンス））、アルミニウムセル、窒素雰囲気化下、１０℃／分で、−１２０℃から１００℃まで昇温）を行い、ガラス転移温度を求めた。図１５（ａ）〜（ｆ）に該カチオン性グリシジルポリマー１〜６のＤＳＣ曲線を、表１にガラス転移温度（℃）を示す。図１５において、縦軸は下側が吸熱を示す。表１から、修飾に用いるアルキン化合物の種類によってガラス転移温度を制御できることが分かる。本発明で得られるポリマーの主鎖は柔軟なポリエーテルであるため、ポリスチレンやポリメチルメタクリレートなどのポリオレフィン系のポリマーに比べてガラス転移温度が低い。さらに、側鎖にオリゴエチレングリコール鎖を有するカチオン性グリシジルポリマー４〜６は、−２０℃〜−３０℃の低いガラス転移温度を有する。一般にガラス転移温度が低いほど高分子鎖の運動性が高くなるためにイオン伝導度が高くなることが知られており、本発明のカチオン性ポリマーのイオン伝導性材料としての潜在能力の高さを示している。
【００４９】
［熱分解挙動］
カチオン性グリシジルポリマー１〜６の熱分解特性を、アルゴン雰囲気下で熱天秤測定（ＳＤＴ Ｑ６００熱重量測定装置（ＴＡインスツルメンツ））、１０℃／分で、５５０℃まで昇温）により調べた。図１６に重量変化を示すカーブと、表１に５％重量損失温度を示す。図１６において、縦軸は試料の初期重量を１．０に規格化したときの該試料の重量変化を示すものであり、５％重量損失温度は規格化重量が０．９５になる温度である。カチオン性グリシジルポリマー２及び３は２５０℃以上、カチオン性グリシジルポリマー１、４〜６は３００℃以上の熱安定性を有し、実用に十分耐えうる値である。
【００５０】
［イオン伝導度測定］
カチオン性グリシジルポリマー１〜６のイオン伝導度特性をインピーダンススペクトル（ＳＩ  １２６０型インピーダンスアナライザー（ソーラトロン社））により解析した。図１７及び１８に無加湿、２０℃条件下でのインピーダンススペクトルのナイキスト線図を示す。この条件下ではイオン伝導度が低いために容量性の半円が観測される。インピーダンスの周波数依存性がなくなる半円の右側の屈曲点の値からイオン伝導度の値を求めた。
図１９、２０に無加湿、１２０℃条件下でのインピーダンススペクトルのナイキスト線図を示す。この条件下ではイオン伝導度が高いために容量性半円は観測されなかった。インピーダンスの周波数依存性がなくなるＺ”＝０の値からイオン伝導度の値を求めた。イオン伝導度の値を表１にまとめた。最も高いイオン伝導度として、２０℃で３．４×１０-６Ｓ／ｃｍ（カチオン性グリシジルポリマー６）、１２０℃で１．１×１０-３Ｓ／ｃｍ（カチオン性グリシジルポリマー６）の値が得られた。これらの値は塩などの添加物を含まない高分子単体の電解質としては最高クラスの値である。
【００５１】
【表１】
0006512555.tif 000014
【産業上の利用可能性】
【００５２】
本発明のカチオン性グリシジルポリマーは、エレクトロクロミック素子、色素増感太陽電池、アクチュエーター、リチウム二次電池、キャパシター等の電解質、および二酸化炭素吸着材として有用である。
【図１】
0006512555.tif 000017
【図２】
0006512555.tif 000018
【図３】
0006512555.tif 000019
【図４】
0006512555.tif 000020
【図５】
0006512555.tif 000021
【図６】
0006512555.tif 000022
【図７】
0006512555.tif 000023
【図８】
0006512555.tif 000024
【図９】
0006512555.tif 000025
【図１０】
0006512555.tif 000026
【図１１】
0006512555.tif 000027
【図１２】
0006512555.tif 000028
【図１３】
0006512555.tif 000029
【図１４】
0006512555.tif 000030
【図１５】
0006512555.tif 000031
【図１６】
0006512555.tif 000032
【図１７】
0006512555.tif 000033
【図１８】
0006512555.tif 000034
【図１９】
0006512555.tif 000035
【図２０】
0006512555.tif 000036